(57)【要約】【課題】従来の美容用シートは、美容液をそのまま含浸させたものであるため、液が漏れないように樹脂やアルミ箔で密封しており、微生物汚染に弱く、重量があるため運搬にもコストが掛かっていた。【解決手段】紙、もしくは不織布によりなる基材２にγ−ポリグルタミン酸３の水溶液を含浸させる。必要に応じて架橋剤４（エチレングリコールジグリシジルエーテル，ポリエチレングリコールジグリシジルエーテル，グリセロールジグリシジルエーテルのような多価エポキシ，ヘキサメチレンジイソシアネート，テトラメチレンジイソシアネート，ジイソシアネートドデカンのような多価イソシアネート等）を添加する。熱風、加熱プレス、加熱ロール等により、あるいはこれらを組合わせて、加熱乾燥５を行う。使用時に水７に濡らす。あるいは他の美容液６を含ませ吸水シート８として使う。【選択図】  図２
2005145908.tif 000002
【特許請求の範囲】
【請求項１】
分子量が１万〜２００万であるγ−ポリグルタミン酸（３）の水溶液を基材（２）に含浸させ、その後、加熱乾燥（５）させてγ−ポリグルタミン酸を１００平方センチメートル当たり０．０１〜１ｇになるように含有させたことを特徴とするγ−ポリグルタミン酸含有吸水性化粧・美容用乾燥シート。
【請求項２】
分子量が１万〜２００万であるγ−ポリグルタミン酸（３）の水溶液に、架橋剤（４）を加えて攪拌し、基材（２）に含浸させ、その後、加熱乾燥（５）させると同時に、架橋反応を行わせて、γ−ポリグルタミン酸（３）の一部を水不溶性の吸水性ポリマーとし、γ−ポリグルタミン酸を１００平方センチメートル当たり０．０１〜１ｇになるように含有させたことを特徴とするγ−ポリグルタミン酸含有吸水性化粧・美容用乾燥シート。
【請求項３】
架橋剤（４）が多価エポキシまたは多価イソシアネートであることを特徴とする請求項２に記載のγ−ポリグルタミン酸含有吸水性化粧・美容用乾燥シート。
【請求項４】
基材（２）が不織布または紙であることを特徴とする請求項１〜３のいずれかに記載のγ−ポリグルタミン酸含有吸水性化粧・美容用乾燥シート。
【請求項５】
分子量が１万〜２００万であるγ−ポリグルタミン酸（３）の水溶液を基材（２）に含浸させ、その後、加熱乾燥（５）させてγ−ポリグルタミン酸を１００平方センチメートル当たり０．０１〜１ｇになるように含有させたγ−ポリグルタミン酸含有吸水性化粧・美容用乾燥シートの使用時に、水（７）又は／及び美容液（６）を吸収させて、肌に密着させて使用することを特徴とする請求項１〜４のいずれかに記載のγ−ポリグルタミン酸含有吸水性化粧・美容用乾燥シートの使用方法。
【発明の詳細な説明】
【技術分野】
【０００１】
本発明は、フェイスマスク等に用いられる化粧・美容用シート及びその使用法に関するものである。
【背景技術】
【０００２】
図１を参考にして説明する。ヒアルロン酸やコラーゲンなど美容効果をもつ化粧液１６を不織布や紙等の基材に含浸させフェイスマスクや美容シート１１として利用する技術は既に確立されている。しかしその多くは、美容液１６をそのまま含浸させたものであるため、液が漏れないように樹脂やアルミ箔１９でしっかり密封する必要がある。さらに微生物汚染に弱く、重量があるため運搬にもコストがかかる。多くの保湿成分は熱に弱いため、乾燥したヒアルロン酸やコラーゲン含有シートを得ようとすると、凍結乾燥のような特別な方法が必要となる。また不織布製基材１２はそれ自体では、吸水性が低く、美容液１６を多量に含ませることが難しい。
【発明の開示】
【発明が解決しようとする課題】
【０００３】
この発明は、乾燥した状態で且つ不織布や紙を基材とする化粧・美容用シートで、水や美容液を吸収させると化粧用シートや美容用シートとして使用することが出来るようにした化粧・美容用シート及びその使用方法を提供しようとするものである。
【課題を解決するための手段】
【０００４】
請求項１の発明に係る吸水性化粧・美容用乾燥シート１は、分子量が１万〜２００万であるγ−ポリグルタミン酸３の水溶液を基材２に含浸させ、その後、加熱乾燥５させてγ−ポリグルタミン酸を１００平方センチメートル当たり０．０１〜１ｇになるように含有させたことを特徴とするものである。
【０００５】
請求項２の発明に係る吸水性化粧・美容用乾燥シート１は、分子量が１万〜２００万であるγ−ポリグルタミン酸３の水溶液に、架橋剤４を加えて攪拌し、基材２に含浸させ、その後、加熱乾燥５させると同時に、架橋反応を行わせて、γ−ポリグルタミン酸３の一部を水不溶性の吸水性ポリマーとし、γ−ポリグルタミン酸を１００平方センチメートル当たり０．０１〜１ｇになるように含有させたことを特徴とするものである。
【０００６】
なお、γ−ポリグルタミン酸の分子量が１万より小さいものは、保湿性，皮膜形成能に劣り、架橋しても吸水能力がなく、分子量が２００万を超えるものは、粘度が高く、作業性が悪く、感触も良くない。
【０００７】
請求項３の発明に係る吸水性化粧・美容用乾燥シート１は、請求項２の発明において、架橋剤４が多価エポキシまたは多価イソシアネートであることを特徴とするものである。
【０００８】
請求項４の発明に係る吸水性化粧・美容用乾燥シート１は、請求項１〜３のいずれかの発明において、基材２が不織布または紙であることを特徴とするものである。
【０００９】
請求項５の発明に係る吸水性化粧・美容用乾燥シート１の使用方法は、請求項１〜４のいずれかの発明において、吸水性化粧・美容用乾燥シートの使用時に、水７又は／及び美容液６を吸収させて、肌に密着させて使用することを特徴とするものである。
【発明の効果】
【００１０】
化粧・美容用シート１を乾燥させることにより、雑菌汚染や漏れの心配がなくなり、樹脂やアルミ箔で密封する必要がなくなる。重量が減り、運搬も楽になる。
【００１１】
化粧・美容用シート１を水や美容液に濡らし、肌に密着させることによって、γ−ポリグルタミン酸が溶出して、γ−ポリグルタミン酸の持つ保湿効果や皮膜形成効果を肌に与えることができる。
【００１２】
架橋剤４を添加した場合、水や美容液に濡らすことによって、多量の水や美容液を吸収するので、これを肌に密着させることで、水分の蒸散を抑えるラッピング効果が得られ、肌の水分量を増加させることができる。
【発明を実施するための最良の形態】
【００１３】
図２を参考にして説明する。紙もしくは不織布よりなる基材２にγ−ポリグルタミン酸３の水溶液を含浸させる。必要に応じて架橋剤４（エチレングリコールジグリシジルエーテル，ポリエチレングリコールジグリシジルエーテル，グリセロールジグリシジルエーテルのような多価エポキシ，ヘキサメチレンジイソシアネート，テトラメチレンジイソシアネート，ジイソシアネートドデカンのような多価イソシアネート等）を添加する。熱風、加熱プレス、加熱ロール等により、あるいはこれらを組合わせて、加熱乾燥５を行う。使用時に水７に濡らす。あるいは他の美容液６を含ませ吸水シート８として使う。
【実施例１】
【００１４】
［１］γ−ポリグルタミン酸添加
（イ）分子量約１００万のγ−ポリグルタミン酸ナトリウムを蒸留水に溶解させ、５％の水溶液をつくった。
（ロ）２０ｃｍ×２０ｃｍのセルロース不織布（日清紡製、オイコスＰＬ２０６０）に、上記水溶液を１５ｍｌ含浸させた。
（ハ）１０５°Ｃに調整した熱板プレスで、１０分間加熱して乾燥させ、γ−ポリグルタミン酸を１００平方センチメートル当たり０．１９ｇ含有した不織布を得た。
［２］官能評価
γ−ポリグルタミン酸を含有した不織布と、含有しない不織布をともに水に濡らし、それぞれを前腕内側に５分間密着させた。その結果、γ−ポリグルタミン酸を含有させた不織布に密着させた部分の皮膚の方がしっとりした潤い感に優れ、すべすべした感触があった。γ−ポリグルタミン酸を含有した不織布に保湿効果，皮膜形成効果があることを確認した。この際、未架橋のγ−ポリグルタミン酸はγ−ポリグルタミン酸ナトリウム塩の形で不織布に含有されているため、不織布に水を吸収させると、γ−ポリグルタミン酸イオンの形で水中に溶出する。
【実施例２】
【００１５】
［１］架橋剤の添加
（イ）分子量約１００万のγ−ポリグルタミン酸ナトリウムを蒸留水に溶解させ、５％の水溶液をつくった。
（ロ）５Ｎの塩酸を用いてｐＨ４．５に調整した。
（ハ）架橋剤としてエチレングリコールジグリシジルエーテルをγ−ポリグルタミン酸重量に対して５％および１０％になるように加えた。
（ニ）５ｃｍ×５ｃｍのセルロース不織布（日清紡製、オイコスＰＬ２０６０）に、上記水溶液を１ｍｌずつ含浸させた。
（ホ）１０５°Ｃに調整した熱板プレスで、上記の不織布を１０分間加熱して乾燥させ、架橋したγ−ポリグルタミン酸を１００平方センチメートル当たり０．２ｇ含有する不織布を得た。
［２］吸水率の測定
（イ）得られた不織布の重量を正確に量った。
（ロ）浸漬槽に蒸留水を満たし、これに不織布を完全に浸し、２０分間放置した。
（ハ）不織布を浸漬槽から取り出し、２枚の乾燥したＮｏ．２の濾紙の間に挟んだ。
（ニ）さらに、この２枚の濾紙をアクリル板に挟み、上から３００ｇの重りをのせ、３０秒間放置した。
（ホ）ただちに、不織布の重量を正確に量り、吸水率を計算した。
γ−ポリグルタミン酸の水溶液を作る方法として、実施例１，２共にγ−ポリグルタミン酸（ナトリウム）塩をあらかじめ作っておき、これを水に溶かして水溶液とする方法のみを示したが、γ−ポリグルタミン酸を水中でかき混ぜながら、水酸化ナトリウム等を加えて、水に溶かしてもよい。
［３］結果
架橋剤の添加量        吸水率
不織布のみ（対照）    １３２％
２．０％              ２４６％
５．０％              ６１７％
１０．０％            ３９６％
架橋剤の添加量を調整することで、吸水率をコントロールすることができる。架橋剤が少ないと架橋が不十分なため、水を保持できないが、架橋剤が多すぎても、架橋が密になって水を保持しにくくなる。  
【比較例１】
【００１６】
［１］
（イ）分子量約１００万のγ−ポリグルタミン酸ナトリウムを蒸留水に溶解させ、０．０３％の水溶液を作った。
（ロ）２０ｃｍ×２０ｃｍのセルロース不織布（日清紡製、オイコスＰＬ２０６０）に、上記水溶液を１５ｍｌ含浸させた。
（ハ）１０５°Ｃに調整した熱板プレスで、１０分間加熱して乾燥させ、γ−ポリグルタミン酸を１００平方センチメートル当たり０．００１１ｇ含有した不織布を得た。
［２］官能評価
γ−ポリグルタミン酸を含有した不織布と含有しない不織布を共に水に濡らし、それぞれを前腕内側に５分間密着させた。その結果、γ−ポリグルタミン酸を含有させた不織布と含有させなかった不織布の間にはほとんど差がなかった。
【比較例２】
【００１７】
［１］
同様にγ−ポリグルタミン酸の８０％水溶液を作り、不織布に塗布して、乾燥させ、１００平方センチメートル当たり３．０ｇ含有した不織布を得た。
［２］官能評価
γ−ポリグルタミン酸を含有した不織布と含有しない不織布を共に水に濡らし、それぞれを前腕内側に５分間密着させた。その結果、γ−ポリグルタミン酸を含有させた不織布の方は、ベタベタとした粘着性があり、感触が良くなかった。
また、γ−ポリグルタミン酸の溶解に時間がかかり、粘度が高く、作業効率が落ちて、実用的でないことが判明した。
【比較例３】
【００１８】
［１］
（イ）０．０３％と８０％のγ−ポリグルタミン酸の水溶液を作った。
（ロ）５Ｎの塩酸を用いてｐＨ４．５に調整した。
（ハ）架橋剤としてエチレングリコールジグリシジルエーテルをγ−ポリグルタミン酸に対して５％になるように加えた。
（ニ）実施例２と同様に不織布に水溶液を含浸させ、乾燥し、１００平方センチメートル当たりそれぞれ０．００１２ｇと３．２ｇのγ−ポリグルタミン酸を含有した不織布を得た。
（ホ）実施例２と同様にそれぞれの不織布の吸水倍率をみた。
γ−ポリグルタミン酸含有量      吸水倍率
不織布のみ（対照）              １３２％
０．００１２ｇ                  １３５％
３．２ｇ                        約１２０倍
［２］評価
γ−ポリグルタミン酸含有量が、０．００１２ｇでは、吸水効果はほとんどなく、含有量が３．２ｇでは、吸水倍率は大きいが、溶解に時間がかかり、できた不織布は固くて手触りが悪いことがわかった。
【図面の簡単な説明】
【００１９】
【図１】従来の含液性美容用シートの製造工程図である。
【図２】本発明に係るγ−ポリグルタミン酸含有且吸水性乾燥型美容用シートの製造工程図である。
【符号の説明】
【００２０】
１    化粧・美容用シート
２    基材
３    γ−ポリグルタミン酸
４    架橋剤
５    加熱乾燥
６    美容液
７    水
８    吸水シート
１１  美容シート
１２  基材
１６  美容液
１９  樹脂またはアルミ箔
【図１】
2005145908.tif 000003
【図２】
2005145908.tif 000004